(57)【要約】（１）照射した光を減衰又は遮蔽する着色剤等の物質が感光性組成物中に高濃度で存在する場合；（２）感光性組成物の膜厚が厚く照射した光が減衰する場合；（３）照射する光源が可視光〜赤外光、特にエネルギーが小さい赤外光を照射する場合；何れの場合に対しても硬化性に優れる感光性組成物を提供することを目的とする。本発明は、（Ａ）一般式（１）で表されるオニウム塩（Ｂ）増感剤（Ｃ）窒素原子を有するカチオン重合性化合物を必須成分として含有することを特徴とする、感光性組成物である。〔式（１）中、Ｒｆは互いに独立して、炭素数１〜８のアルキル基、炭素数２〜８のアルケニル基、炭素数６〜１０のアリール基であり、かつそれぞれの基の炭素原子に結合した水素原子をフッ素原子で８０％以上置換した基であり、ｎは１〜５の整数であり、Ａ＋は１価のオニウムカチオンである。〕2017208837.tif 000015
2017208837.tif 000002
【特許請求の範囲】
【請求項１】
（Ａ）一般式（１）で表されるオニウム塩
（Ｂ）増感剤
（Ｃ）窒素原子を有するカチオン重合性化合物
を必須成分として含有することを特徴とする、感光性組成物。
【化１】
2017208837.tif 000014
〔式（１）中、Ｒｆは互いに独立して、炭素数１〜８のアルキル基、炭素数２〜８のアルケニル基、炭素数６〜１０のアリール基であり、かつそれぞれの基の炭素原子に結合した水素原子をフッ素原子で８０％以上置換した基であり、ｎは１〜５の整数であり、Ａ＋は１価のオニウムカチオンである。〕
【請求項２】
一般式（１）中のＡ＋がスルホニウムカチオンまたはヨードニウムカチオンである請求項１に記載の感光性組成物。
【請求項３】
一般式（１）中のＲｆが互いに独立して、水素原子をフッ素原子で９０％以上置換した炭素数１〜８のアルキル基である請求項１または２に記載の感光性組成物。
【請求項４】
増感剤（Ｂ）がポリメチン系色素である請求項１〜３のいずれかに記載の感光性組成物。
【請求項５】
請求項１〜４のいずれかに記載の感光性組成物に対し、波長４００ｎｍ〜１５００ｎｍの可視光〜赤外光領域の光を照射する工程を含むことを特徴とする感光性組成物の硬化方法。
【請求項６】
請求項１〜４のいずれかに記載の感光性組成物に対し、波長７００ｎｍ〜１２００ｎｍの近赤外光領域の光を照射する工程を含むことを特徴とする感光性組成物の硬化方法。
【請求項７】
請求項５または６に記載の方法で感光性組成物を硬化して得られることを特徴とする硬化体。
【発明の詳細な説明】
【技術分野】
【０００１】
本発明は可視〜赤外領域の光線に感光し、硬化させる感光性組成物に関する。さらに詳しくは可視〜赤外領域の光線を照射し硬化させる感光性組成物であり、例えばコーティング剤、塗料、平版印刷版等に用いられる。
また、本発明は露光部、未露光部の現像液への溶解性差を利用したパターニングを経て形成される製品若しくは部材（例えば、電子部品、光学製品、光学部品の形成材料、層形成材料又は接着剤等）の製造に好適に用いられる感光性組成物に関する。
【背景技術】
【０００２】
紫外線（ＵＶ）照射により、液状物質を硬化させるＵＶ硬化技術は、その作業性（速硬化性）や低ＶＯＣ化の観点から、コーティング剤や塗料、印刷インキ等に適用範囲が広がりつつある。
一般に感光性組成物は、光重合開始剤、ラジカル（又はカチオン）重合性モノマー、オリゴマー又はポリマー、用途に応じ着色剤及び添加剤からなる。着色剤は大別して顔料及び染料からなり、塗膜を着色させるために配合されるが、光を遮蔽してしまうだけでなく、その色に応じた光吸収特性を持ち照射する光の一部を吸収するため、着色剤を含む感光性組成物では塗布された塗膜の深部にまで光が届かないことがある。これに対し、特定の光重合開始剤を使用することが提案されている（例えば特許文献１参照）。【０００３】
また、記録材料等において利用されている小型で安価な半導体レーザーを光源として使用する為には、長波長、特に近赤外領域に対する感度が必要である。しかし、公知の感光性組成物は近赤外領域に対して感度を有していないか、有してはいても十分な高感度でなく、高い感度を有する場合には感光性組成物の保存性が十分でないと言う欠点を有している。
そこで長波長の領域において高感度な開始剤として特定の開始剤が提案されている（例えば特許文献２〜３参照）。【０００４】
しかし、特許文献１〜３に記載の特定の開始剤を用いた感光性組成物も照射した光を減衰又は遮蔽する着色剤等の物質が高濃度で存在する場合や厚い膜厚の場合、あるいは光源が長波長領域にある場合の硬化性が十分ではなく、また組成物に対する開始剤の溶解性が低い等の課題がある。
しかし、特許文献１〜３に記載の特定の開始剤を用いた感光性組成物についても、照射した光を減衰又は遮蔽する着色剤等の物質が高濃度で存在する場合や感光性組成物の膜厚が厚く照射した光が減衰する場合、あるいは光源が長波長領域にある場合においては、硬化性が十分ではなく、また組成物に対する開始剤の溶解性が低い等の課題がある。
【０００５】
一方、ラジカル重合系では硬化物の収縮、酸素阻害による硬化性低下等の課題がある。これらを解決するため一般的に含酸素環状化合物（たとえばエポキシ化合物やオキセタン化合物等）をモノマーとして用いる、カチオン重合系での検討が行われている（例えば特許文献４〜５参照）。しかし、カチオン重合系で一般的に用いられる含酸素環状化合物では、特に可視〜近赤外領域で用いられる感光剤（ここでは開始剤や増感剤、着色剤等を含む）が有する塩基性により、重合が阻害される課題があった。
【先行技術文献】
【特許文献】
【０００６】
【特許文献１】特開２００９−１９１４２号公報
【特許文献２】特開平２−１５７７６０号公報
【特許文献３】特開平５−２４７１１０号公報
【特許文献４】特開２００３−１１９４１４号公報
【特許文献５】特開２０１０−１０６２５４号公報
【発明の概要】
【発明が解決しようとする課題】
【０００７】
本発明が解決しようとする課題は、（１）照射した光を減衰又は遮蔽する着色剤等の物質が感光性組成物中に高濃度で存在する場合；（２）感光性組成物の膜厚が厚く照射した光が減衰する場合；（３）照射する光源が可視光〜赤外光、特にエネルギーが小さい赤外光を照射する場合；
何れの場合に対しても硬化性に優れる感光性組成物を提供することにある。
【課題を解決するための手段】
【０００８】
本発明者らは、前記問題点を解決すべく鋭意研究した結果、可視光〜赤外光に対し優れた感度を有する感光性組成物を見出すに至った。
すなわち本発明は、
（Ａ）一般式（１）で表されるオニウム塩
（Ｂ）増感剤
（Ｃ）窒素原子を有するカチオン重合性化合物
を必須成分として含有することを特徴とする、感光性組成物である。【０００９】
【化１】
2017208837.tif 000003
【００１０】
〔式（１）中、Ｒｆは互いに独立して、炭素数１〜８のアルキル基、炭素数２〜８のアルケニル基、炭素数６〜１０のアリール基であり、かつそれぞれの基の炭素原子に結合した水素原子をフッ素原子で８０％以上置換した基であり、ｎは１〜５の整数であり、Ａ＋は１価のオニウムカチオンである。〕【００１１】
更に本発明は、上記記載の感光性組成物に波長４００ｎｍ〜１５００ｎｍの可視光〜赤外光領域の光を照射する工程を含むこと特徴とする硬化方法である。【００１２】
更に本発明は、上記感光性組成物を硬化して得られることを特徴とする硬化体である。
【発明の効果】
【００１３】
本発明の感光性組成物は、波長４００ｎｍ〜１５００ｎｍの可視光〜赤外光領域の光に感光して効率よく強酸を発生し、硬化させることができる。また、紫外光〜可視光領域に吸収を有する添加剤、着色剤を配合した組成物であっても、エネルギー線の透過が妨げられないので効率よく硬化物を製造することができる。
【発明を実施するための形態】
【００１４】
以下、本発明の実施形態について詳細に説明する。
【００１５】
本発明の感光性組成物は、一般式（１）で表されるオニウム塩（Ａ）を含有することを特徴とする。
【００１６】
【化２】
2017208837.tif 000004
【００１７】
式（１）中、Ｒｆは互いに独立して、炭素数１〜８のアルキル基、炭素数２〜８のアルケニル基、炭素数６〜１０のアリール基であり、かつそれぞれの基の炭素原子に結合した水素原子をフッ素原子で８０％以上置換した基であり、ｎは１〜５の整数であり、Ａ＋は１価のオニウムカチオンである。
【００１８】
炭素数１〜８のアルキル基としてはメチル、エチル、プロピル、ブチル、ペンチル、ヘキシル、ヘプチル、オクチルなどの直鎖アルキル基；イソプロピル、イソブチル、ｓｅｃ−ブチル、ｔｅｒｔ−ブチル、イソペンチル、ネオペンチル、ｔｅｒｔ−ペンチル、イソヘキシルなどの分岐アルキル基；シクロプロピル、シクロブチル、シクロペンチル、シクロヘキシルなどのシクロアルキル基が挙げられる。
【００１９】
炭素数２〜８のアルケニル基としては、ビニル、アリル、１−プロペニル、イソプロペニル、１−ブテニル、２−ブテニル、３−ブテニル、1−メチル−1−プロペニル、１−メチル−２−プロペニル、２−メチル−1−プロペニル、２−メチル−２−プロペニル、１−ペンテニル、２−ペンテニル、３−ペンテニル、４−ペンテニル、１−メチル−１−ブテニル、２−メチル−２−ブテニル、３−メチル−２−ブテニル、１，２−ジメチル−１−プロペニルなどの直鎖または分岐状のものが挙げられる。
【００２０】
炭素数６〜１０（以下の置換基の炭素数は含まない）のアリール基としては、フェニル基、ナフチル基及び芳香族複素環炭化水素基（チエニル、フラニル、ピラニル、ピロリル、オキサゾリル、チアゾリル、ピリジル、ピリミジル、ピラジニル等単環式複素環；及びインドリル、ベンゾフラニル、イソベンゾフラニル、ベンゾチエニル、イソベンゾチエニル、キノリル、イソキノリル、キノキサリニル、キナゾリニル等縮合多環式複素環）が挙げられる。
アリール基としては、以上の他に、アリール基中の水素原子の一部が炭素数１〜８のアルキル基、炭素数２〜８のアルケニル基で置換されていてもよい。
【００２１】
式（１）中Ｒｆは、上記炭素数１〜８のアルキル基、炭素数２〜８のアルケニル基、炭素数６〜１０のアリール基における炭素原子に結合した水素原子がフッ素原子で通常、８０％以上置換されたものである。好ましくは９０％以上、さらに好ましくは１００％である。フッ素原子の置換率が８０％未満では、本発明の感光性組成物において重合開始能が低下する。
Ｒｆの中でも、原料の入手しやすさから、炭素数１〜８のアルキル基、フェニル基、ナフチル基が好ましく、さらに炭素数１〜４のアルキル基がより好ましい。特に好ましいＲｆは、炭素数が１〜４、かつフッ素原子の置換率が１００％のアルキル基であり、具体例としては、ＣＦ３、ＣＦ３ＣＦ２、（ＣＦ３）２ＣＦ、ＣＦ３ＣＦ２ＣＦ２、ＣＦ３ＣＦ２ＣＦ２ＣＦ２、（ＣＦ３）２ＣＦＣＦ２、ＣＦ３ＣＦ２（ＣＦ２）ＣＦ及び（ＣＦ３）２Ｃが挙げられる。
【００２２】
式（１）中、ｎはリン原子に置換する置換基Ｒｆの個数を表し、１〜５の整数である。
原料入手の観点から、好ましくはｎ＝１〜３であり、特に好ましくはｎ＝２〜３である。
【００２３】
好ましいフッ素化アルキルフルオロリン酸アニオンの具体例としては［（ＣＦ３）ＰＦ５］−、  ［（ＣＦ３）２ＰＦ４］−、［（ＣＦ３）３ＰＦ３］−、［（ＣＦ３ＣＦ２）ＰＦ５］−、 ［（ＣＦ３ＣＦ２）２ＰＦ４］−、  ［（ＣＦ３ＣＦ２）３ＰＦ３］−、  ［（（ＣＦ３）２ＣＦ）ＰＦ５］−、［（（ＣＦ３）２ＣＦ）２ＰＦ４］−、［（（ＣＦ３）２ＣＦ）３ＰＦ３］−、［（ＣＦ３ＣＦ２ＣＦ２）ＰＦ５］−、［（ＣＦ３ＣＦ２ＣＦ２）２ＰＦ４］−、［（ＣＦ３ＣＦ２ＣＦ２）３ＰＦ３］−、［（（ＣＦ３）２ＣＦＣＦ２）ＰＦ５］−、［（（ＣＦ３）２ＣＦＣＦ２）２ＰＦ４］−、［（（ＣＦ３）２ＣＦＣＦ２）３ＰＦ３］−、［（ＣＦ３ＣＦ２ＣＦ２ＣＦ２）ＰＦ５］−、［（ＣＦ３ＣＦ２ＣＦ２ＣＦ２）２ＰＦ４］−、及び［（ＣＦ３ＣＦ２ＣＦ２ＣＦ２）３ＰＦ３］−が挙げられ、
これらのうち、［（ＣＦ３）２ＰＦ４］−、［（ＣＦ３）３ＰＦ３］−、［（ＣＦ３ＣＦ２）２ＰＦ４］−、  ［（ＣＦ３ＣＦ２）３ＰＦ３］−、［（（ＣＦ３）２ＣＦ）２ＰＦ４］−、［（（ＣＦ３）２ＣＦ）３ＰＦ３］−、［（ＣＦ３ＣＦ２ＣＦ２）２ＰＦ４］−、［（ＣＦ３ＣＦ２ＣＦ２）３ＰＦ３］−、［（（ＣＦ３）２ＣＦＣＦ２）２ＰＦ４］−、［（（ＣＦ３）２ＣＦＣＦ２）３ＰＦ３］−、［（ＣＦ３ＣＦ２ＣＦ２ＣＦ２）２ＰＦ４］−及び［（ＣＦ３ＣＦ２ＣＦ２ＣＦ２）３ＰＦ３］−が特に好ましい。
【００２４】
式（１）中、Ａ＋は１価のオニウムカチオンである。
１価のオニウムカチオンとは、非共有電子対を持つ元素を含んだ化合物にプロトン又は陽イオン型の原子団（アルキル基等）が配位して生じる陽イオンを意味し、１価のオニウムカチオンとしては以下のカチオンが挙げられる。
【００２５】
オキソニウムカチオン（トリメチルオキソニウムカチオン、トリエチルオキソニウム及びテトラメチレンメチルオキソニウムカチオン等）；
ピリリニウムカチオン（４−メチルピリリニウムカチオン及び２，６−ジフェニルピリリニウムカチオン等）；
クロメニウムカチオン（２，４−ジメチルクロメニウムカチオン等）；
イソクロメニウムカチオン（１，３−ジメチルイソクロメニウムカチオン等）；
アンモニウムカチオン［アンモニウムカチオン、１級アンモニウムカチオン（ｎ−ブチルアンモニウムカチオン等）、２級アンモニウムカチオン（ジエチルアンモニウムカチオン等）、３級アンモニウムカチオン（トリエチルアンモニウムカチオン等）、４級アンモニウムカチオン（テトラメチルアンモニウムカチオン、フェニルトリメチルアンモニウムカチオン及びテトラブチルアンモニウムカチオン等）］；
ピロリジニウムカチオン（Ｎ，Ｎ−ジメチルピロリジニウムカチオン及びＮ，Ｎ−ジエチルピロリジニウムカチオン等）；
イミダゾリニウムカチオン（Ｎ，Ｎ'−ジメチルイミダゾリニウムカチオン及びＮ−エチル−Ｎ'−メチルイミダゾリニウムカチオン等）；
アミジニウムカチオン（Ｎ，Ｎ'−ジメチルテトラヒドロピリミジニウムカチオン、Ｎ−ベンジル−１，８−ジアザビシクロ［５．４．０］−７−ウンデセニウムカチオン及びＮ−ベンジル−１，５−ジアザビシクロ［４．３．０］−５−ノネニウムカチオン等）；
モルホリニウムカチオン（Ｎ，Ｎ'−ジメチルモルホリニウムカチオン等）、ピペリジウムカチオン（Ｎ，Ｎ'−ジエチルピペリジニウムカチオン等）；
ピリジニウムカチオン（Ｎ−メチルピリジニウムカチオン、Ｎ−メトキシピリジニウムカチオン、Ｎ−ブトキシピリジニウムカチオン、Ｎ−ベンジルオキシピリジニウムカチオン、及びＮ−ベンジルピリジニウムカチオン等）。
イミダゾリウムカチオン（Ｎ，Ｎ'−ジメチルイミダゾリウムカチオン及び１−エチル−３−メチルイミダゾリウムカチオン等）；
キノリウムカチオン（Ｎ−メチルキノリウムカチオンカチオン及びＮ−ベンジルキノリウムカチオン等）；
イソキノリウムカチオン（Ｎ−メチルイソキノリウム等）；
チアゾニムカチオン（ベンジルベンゾチアゾニウムカチオン等）；
アクリジウムカチオン（ベンジルアクリジウムカチオン及びフェナシルアクリジウム等）；
ジアゾニウムカチオン（フェニルジアゾニウムカチオン、２，４，６−トリエトキシフェニルジアゾニウムカチオン、２，４，６−トリヘキシルオキシフェニルジアゾニウムカチオン及び４−アニリノフェニルジアゾニウムカチオン等）；
グアジニウムカチオン（ヘキサメチルグアニジニウムカチオン及び２−ベンジル−２−ｔｅｒｔ−ブチル−１，１，３，３−テトラメチルグアニジニウムカチオン等）。
ホスホニウムカチオン［３級ホスホニウムカチオン（トリフェニルホスホニウムカチオン及びトリｔｅｒｔ−ブチルホスホニウムカチオン等）並びに４級ホスホニウムカチオン（テトラフェニルホスホニウムカチオン、テトラ−ｐ−トリルホスホニウムカチオン、トリフェニルベンジルホスホニウムカチオン、トリフェニルブチルカチオン、テトラエチルホスホニウムカチオン及びテトラブチルホスホニウムカチオン等）等］。
スルホニウムカチオン｛トリフェニルスルホニウムカチオン、４−（フェニルチオ）フェニルジフェニルスルホニウムカチオン、ビス［４−（ジフェニルスルホニオ）フェニル］スルフィド及び４−ヒドロキシフェニルメチルベンジルスルホニウムカチオン等｝；
スルホキソニウムカチオン（トリフェニルスルホキソニウム等）；
チアンスレニウムカチオン［５−（４−メトキシフェニル）チアンスレニウム、５−フェニルチアンスレニウム及び５−トリルチアンスレニウムカチオン等］；
チオフェニウムカチオン（２−ナフチルテトラヒドロチオフェニウム等）；
ヨードニウムカチオン［ジフェニルヨードニウムカチオン、ジ−ｐ−トリルヨードニウムカチオン及び４−イソプロピルフェニル（ｐ−トリル）ヨードニウムカチオン等］。
【００２６】
上記オニウムカチオンの中でも、反応性の面からスルホニウムカチオン、ヨードニウムカチオン、ジアゾニウムカチオン、ピリジニウムカチオンが好ましく、熱安定性の面からスルホニウムカチオン、ヨードニウムカチオンが特に好ましい。
【００２７】
好ましいヨードニウムカチオンの具体例としては、ジフェニルヨードニウムカチオン、ジ−ｐ−トリルヨードニウムカチオン及び４−イソプロピルフェニル（ｐ−トリル）ヨードニウムカチオンの他、ジ−（４−ｔｅｒｔブチル）フェニルヨードニウムカチオン、４−オクチルオキシフェニルフェニルヨードニウムカチオン、ジ−４−イソプロピルフェニルヨードニウムカチオン、ビス（２，４−ジイソプロピルフェニル）ヨードニウムカチオン、４−ヘキシルフェニル（ｐ−トリル）ヨードニウムカチオン、４−シクロヘキシルフェニル（ｐ−トリル）ヨードニウムカチオン、ビス（４−ドデシルフェニル）ヨードニウムカチオン、ビス（４−メトキシフェニル）ヨードニウムカチオン、ビス（４−デシルオキシ）フェニルヨードニウムカチオン、４−(２−ヒドロキシテトラデシルオキシ)フェニルフェニルヨードニウムカチオン等が挙げられる。
【００２８】
好ましいスルホニウムカチオンの具体例としては、上記トリフェニルスルホニウムカチオン、４−（フェニルチオ）フェニルジフェニルスルホニウムカチオン、ビス［４−（ジフェニルスルホニオ）フェニル］スルフィド及び４−ヒドロキシフェニルメチルベンジルスルホニウムカチオンの他、トリス（４−クロロフェニル）スルホニウムカチオン、トリス（４−フルオロフェニル）スルホニウムカチオン、４−ｔｅｒｔブチルフェニルジフェニルスルホニウムカチオン、ジフェニルフェナシルスルホニウムカチオン等が挙げられる。
【００２９】
好ましいヨードニウム塩の具体例としては以下のものが挙げられる。
【００３０】
【化３】
2017208837.tif 000005
【００３１】
好ましいスルホニウム塩の具体例としては以下のものが挙げられる。
【００３２】
【化４】
2017208837.tif 000006
【００３３】
本発明の、一般式（１）で表されるオニウム塩は、複分解法によって製造できる。複分解法は例えば、新実験化学講座１４−Ｉ巻（１９７８年、丸善）ｐ−４４８；Ａｄｖａｎｃｅ ｉｎ Ｐｏｌｙｍｅｒ Ｓｃｉｅｎｃｅ，６２，１−４８（１９８４）；新実験化学講座１４−ＩＩＩ巻（１９７８年、丸善）ｐｐ１８３８−１８４６；有機硫黄化学（合成反応編、１９８２年、化学同人）、第８章、ｐｐ２３７−２８０；日本化学雑誌，８７，（５），７４（１９６６）；特開昭６４−４５３５７号公報、特開昭６１−２１２５５４号公報、特開昭６１−１００５５７号公報、特開平５−４９９６号公報、特開平７−８２２４４号公報、特開平７−８２２４５号公報、特開昭５８−２１０９０４号公報、特開平６−１８４１７０号公報などに記載されているが、まずオニウムカチオンのＦ−、Ｃｌ−、Ｂｒ−、Ｉ−などのハロゲンイオン塩；ＯＨ−塩；ＣｌＯ４−塩；ＦＳＯ３−、ＣｌＳＯ３−、ＣＨ３ＳＯ３−、Ｃ６Ｈ５ＳＯ３−、ＣＦ３ＳＯ３−などのスルホン酸イオン類との塩；ＨＳＯ４−、ＳＯ４２−などの硫酸イオン類との塩；ＨＣＯ３−、ＣＯ３２−、などの炭酸イオン類との塩；Ｈ２ＰＯ４−、ＨＰＯ４２−、ＰＯ４３−などのリン酸イオン類との塩などを製造し、これを式（１）で表されるオニウム塩を構成するアニオンのアルカリ金属塩、アルカリ土類金属塩または４級アンモニウム塩と、必要により、ＫＰＦ６、ＫＢＦ４、ＬｉＢ（Ｃ６Ｆ５）４などの他のアニオン成分とを理論量以上含む溶媒及び水溶液中に加えて複分解させる。
溶媒としては、水や有機溶剤を使用できる。有機溶剤としては、炭化水素（ヘキサン、ヘプタン、トルエン、キシレン等）、環状エーテル（テトラヒドロフラン及びジオキサン等）、塩素系溶剤（クロロホルム及びジクロロメタン等）、アルコール（メタノール、エタノール及びイソプロピルアルコール等）、ケトン（アセトン、メチルエチルケトン及びメチルイソブチルケトン等）、ニトリル（アセトニトリル等）及び極性有機溶剤（ジメチルスルホキシド、ジメチルホルムアミド及びＮ−メチルピロリドン等）が含まれる。これらの溶剤は、単独で使用してもよく、また２種以上を併用してもよい。
【００３４】
これにより生成した目的のオニウム塩は、結晶または油状で分離してくる。油状物の場合、析出した油状物を有機溶剤溶液から分離し、さらに油状物に含有する有機溶剤を留去することにより得られる。結晶の場合、析出した固体を有機溶剤溶液から分離し、さらに、固体に含有する有機溶剤を留去することにより得られる。このようにして得られた目的のオニウムの塩を必要により再結晶または水や溶媒による洗浄等の方法で精製することができる。
【００３５】
再結晶による精製は、目的のオニウム塩を少量の有機溶剤で溶解し、その有機溶剤からの分離は、目的のオニウム塩を含む有機溶剤溶液に対して直接（又は濃縮した後）、貧溶剤を加えて目的のオニウム塩を析出させることにより行うことができる。ここで用いる貧溶剤としては、鎖状エーテル（ジエチルエーテル及びジプロピルエーテル等）、エステル（酢酸エチル及び酢酸ブチル等）、脂肪族炭化水素（へキサン及びシクロヘキサン等）及び芳香族炭化水素（トルエン及びキシレン等）が含まれる。また、温度による溶解度差を利用して、精製を行うこともできる。精製は、再結晶（冷却による溶解度の差を利用する方法、貧溶剤を加えて析出させる方法及びこれらの併用）によって精製することができる。また、光塩基発生剤が油状物である場合（結晶化しない場合）、油状物を水又は貧溶媒で洗浄する方法により精製できる。
【００３６】
このようにして得られたオニウム塩の構造は、一般的な分析手法、例えば、１Ｈ、１３Ｃ、１９Ｆ、３１Ｐなどの各核磁気共鳴スペクトル、赤外吸収スペクトルあるいは元素分析などによって同定することができる。
【００３７】
上記の複分解反応に用いるフッ素化アルキルフルオロリン酸塩としては、反応性の観点からアルカリ金属の塩が好ましい。この塩は前駆体であるフッ素化アルキルフルオロホスホランとフッ化アルカリ金属とをジメチルエーテル、ジエトキシエタン、アセトニトリルまたはこれらの混合物のような非プロトン性の溶媒中、−３５〜６０℃で反応させて得られる（米国特許６２１０８３０号公報）。
【００３８】
前駆体のフッ素化アルキルフルオロホスホランは、例えば、アルキルホスフィンを常圧下、−１５〜２０℃の温度でフッ化水素酸により電気化学的にフッ素化する方法（米国特許６２６４８１８号公報）などにより得られる。電気化学的フッ素化の進行は電気量に比例し、通常、理論的電気量の９０〜１５０％、特に１１０〜１３０％が消費された時点でフッ素化を終了する。これによりアルキル基の水素原子が８０％以上、好ましくは９０％以上がフッ素で置換されたフッ素化アルキルフルオロホスホランが得られる。目的のフッ素化アルキルフルオロホスホランは電解液から分離するので分液により回収し、必要により蒸留によって精製する。
【００３９】
本発明の感光性組成物は、可視領域〜赤外領域（４００ｎｍ〜１５００ｎｍ）の波長の光を吸収し、オニウム塩（Ａ）に対しエネルギー又は電子移動により分解を引き起こす増感剤（Ｂ）を含む。
【００４０】
増感剤（Ｂ）としては、公知（特開平１１−２７９２１２号公報及び特開平０９−１８３９６０号公報等）に記載の増感剤を含む、可視領域〜赤外領域に吸収を有する化合物が用いられる。特に、赤外領域である７００ｎｍ〜１５００ｎｍに吸収を有する増感剤は「ＩＲ吸収剤」、「ＩＲ色素」とも呼ばれる。
【００４１】
可視領域（４００ｎｍ〜７００ｎｍ）に吸収を有する増感剤（Ｂ−１）の具体例としては、ベンゾキノン｛１，４−ベンゾキノン、１，２−ベンゾキノン等｝；ナフトキノン｛１，４−ナフトキノン、１，２−ナフトキノン等｝；アントラキノン｛２−メチルアントラキノン、２−エチルアントラキノン、等｝；アントラセン｛アントラセン、９，１０−ジブトキシアントラセン、９，１０−ジメトキシアントラセン、９，１０−ジエトキシアントラセン、２−エチル−９，１０−ジメトキシアントラセン、９，１０−ジプロポキシアントラセン等｝；ピレン；１，２−ベンズアントラセン；ペリレン；テトラセン；コロネン；チオキサントン｛チオキサントン、２−メチルチオキサントン、２−エチルチオキサントン、２−クロロチオキサントン、２−イソプロピルチオキサントン及び２，４−ジエチルチオキサントン等｝；フェノチアジン｛フェノチアジン、Ｎ−メチルフェノチアジン、Ｎ−エチルフェノチアジン、Ｎ−フェニルフェノチアジン等｝；キサントン；クマリン｛７−（ジエチルアミノ）４−（トリフルオロメチル)クマリン、３，３'−カルボニルビス（７−ジエチルアミノクマリン）、３−（２−ベンゾチアゾリル）−７−（ジエチルアミノ）クマリン、１０−アセチル−２，３，６，７−テトラヒドロ−１，１，７，７−テトラメチル−１Ｈ，５Ｈ，１１Ｈ，−［１］ベンゾピラノ［６，７，８−ｉｊ］キノリジン−１１−オン、１０−（２−ベンゾチアゾリル）−２，３，６，７−テトラヒドロ−１,１,７,７−テトラメチル−１Ｈ，５Ｈ，１１Ｈ，−［１］ベンゾピラノ［６，７，８−ｉｊ］キノリジン−１１−オン等｝；ケトン｛２−ヒドロキシ−２−メチル−１−フェニルプロパン−１−オン、４’−イソプロピル−２−ヒドロキシ−２−メチルプロピオフェノン、４−ベンゾイル−４’−メチルジフェニルスルフィド、ビス（４，４’−ジメチルアミノ）ベンゾフェノン及びビス（４，４’−ジエチルアミノ）ベンゾフェノン等｝；カルバゾール｛Ｎ−フェニルカルバゾール、Ｎ−エチルカルバゾール、ポリ−Ｎ−ビニルカルバゾール及びＮ−グリシジルカルバゾール等｝；クリセン｛１，４−ジメトキシクリセン及び１，４−ジ−α−メチルベンジルオキシクリセン等｝；フェナントレン｛９−ヒドロキシフェナントレン、９−メトキシフェナントレン、９−ヒドロキシ−１０−メトキシフェナントレン及び９−ヒドロキシ−１０−エトキシフェナントレン等｝等が挙げられる。
特に、電子受容性の観点から、ナフトキノン系、ベンゾフェノン系、キサントン系、アントラキノン系、チオキサントン系の増感剤を使用したときに、高い増感効果が得られるため、好ましい。
【００４２】
赤外領域（７００ｎｍ〜１５００ｎｍ）に吸収を有する増感剤（Ｂ−２）としては、シアニン色素、（チオ）ピリリニウム色素、スクアリウム色素等のポリメチン色素；アミニウム色素、ジイモニウム色素等のＮ，Ｎ−ジアリールイミノカチオン骨格を有する色素；フタロシアニン、ナフタロシアニン、ポルフィリン；フタロシアニン、ナフタロシアニン、ポルフィリン；及びフタロシアニン、ナフタロシアニン、ポルフィリン；フタロシアニン、ナフタロシアニン、ポルフィリンの金属錯体等が使用できる。
特に、原料の入手のしやすさ及び感光性組成物への溶解性等の観点から、ポリメチン色素が好ましい。
【００４３】
好ましいポリメチン色素の具体例としては、以下のような化合物が例示される。
【００４４】
【化５】
2017208837.tif 000007
【００４５】
【化６】
2017208837.tif 000008
【００４６】
本発明の感光性組成物が含む窒素原子を含むカチオン重合性化合物（Ｃ）としては、カチオン重合性を有する化合物の中で、含窒素複素環化合物が制限無く公知のものを使用することができる。例えば、アジリジン、アゼチジンのような窒素を有する環状化合物や、オキサゾリン、オキサジンといった酸素と窒素を有する複素環化合物が挙げられる。
【００４７】
アジリジンとは、窒素を有する３員環化合物である。単官能アジリジン化合物の具体例としては、アジリジン、Ｎ−メチルアジリジン、Ｎ−エチルアジリジン、Ｎ−ｔｅｒｔブチルアジリジン、２−メチルアジリジン、２，３−ジメチルアジリジン、２，２−ジメチルアジリジン、２−エチルアジリジン及びシクロヘキセンイミン等が挙げられる。
【００４８】
その他アジリジン化合物としては、アジリジンと（メタ）アクリレート化合物とをマイケル付加反応により二重結合部分にアジリジニル基を結合させた化合物も本発明の感光性組成物に好適に用いられる。（尚、上記及び下記において、「アクリレート」、「メタクリレート」の双方又はいずれかを指す場合「（メタ）アクリレート」と、「アクリル」、「メタクリル」の双方又はいずれかを指す場合「（メタ）アクリル」と、それぞれ記載することがある。）
【００４９】
そのようなアジリジン化合物としては、単官能〜六官能のアジリジン化合物が挙げられる。
単官能アジリジンとしては、３−（１−アジリジル）プロピオン酸エチル、３−（１−アジリジル）プロピオン酸２−エチルヘキシル、３−（１−アジリジル）プロピオン酸ブトキシメチル、３−（１−アジリジル）プロピオン酸ジエチレングリコールモノビニルエーテル、３−（１−アジリジル）プロピオン酸２−ヒドロキシエチル、３−（１−アジリジル）プロピオン酸ジメチルアミノエチル、３−（１−アジリジル）プロピオン酸ポリエチレンオキサイドモノメチルエーテルエステル及び３−（１−アジリジル）プロピオン酸ポリプロピレンオキサイドモノアルキルエーテルエステル等が挙げられる。
【００５０】
二官能アジリジンとしては、ビス（３−（１−アジリジル）プロピオン酸）１，４−ブタンジオールエステル、ビス（３−（１−アジリジル）プロピオン酸）１，６−ヘキサンジオールエステル、ビス（３−（１−アジリジル）プロピオン酸）ネオペンチルグリコールエステル及びビス（３−（１−アジリジル）プロピオン酸）ポリエチレングリコールエステル等が挙げられる。
【００５１】
三官能アジリジンとしては、トリメチロールプロパントリス（３−（２−メチル−１−アジリジル）プロピオン酸）エステル、トリメチロールプロパントリス（３−（１−アジリジル）プロピオン酸）エステル、ペンタエリスリトールトリス（３−（２−メチル−１−アジリジル）プロピオン酸）エステル、ペンタエリスリトールトリス（３−（１−アジリジル）プロピオン酸）エステル、ジペンタエリスルトールトリス（３−（１−アジリジル）プロピオン酸）エステル及びソルビトールトリス（３−（１−アジリジル）プロピオン酸）エステル等が挙げられる。
【００５２】
四官能アジリジンとしては、ペンタエリスリトールテトラキス（３−（１−アジリジル）プロピオン酸）エステル、ソルビトールテトラキス（３−（１−アジリジル）プロピオン酸）エステル及びジトリメチロールプロパンテトラキス（３−（１−アジリジル）プロピオン酸）エステル等が挙げられる。
【００５３】
五官能アジリジンとしては、ソルビトールペンタキス（３−（１−アジリジル）プロピオン酸）エステル及びジペンタエリスリトールペンタキス（３−（１−アジリジル）プロピオン酸）エステルが挙げられる。
【００５４】
六官能アジリジンとしては、ジペンタエリスリトールヘキサキス（３−（１−アジリジル）プロピオン酸）エステル及びソルビトールヘキサキス（３−（１−アジリジル）プロピオン酸）エステル等が挙げられる。
【００５５】
その他多官能アジリジンとしては、各種（メタ）アクリレートオリゴマーにアジリジンを付加させた化合物、ポリ（３−（１−アジリジル）プロピオン酸）エステルエポキシオリゴマー、ポリ（３−（１−アジリジル）プロピオン酸）エステルウレタンオリゴマー、ポリ（３−（１−アジリジル）プロピオン酸）エステルポリエーテルオリゴマー及びポリ（３−（１−アジリジル）プロピオン酸）エステルポリシロキサンオリゴマー等が挙げられる。
【００５６】
これらの内、硬化速度の観点から好ましいのは、トリメチロールプロパントリス（３−（２−メチル−１−アジリジル）プロピオン酸）エステル、トリメチロールプロパントリス（３−（１−アジリジル）プロピオン酸）エステル、ペンタエリスリトールトリス（３−（２−メチル−１−アジリジル）プロピオン酸）エステル、ペンタエリスリトールトリス（３−（１−アジリジル）プロピオン酸）エステル、ジペンタエリスルトールトリス（３−（１−アジリジル）プロピオン酸）エステル、ソルビトールトリス（３−（１−アジリジル）プロピオン酸）エステル、ペンタエリスリトールテトラキス（３−（１−アジリジル）プロピオン酸）エステル、ソルビトールテトラキス（３−（１−アジリジル）プロピオン酸）エステル、ジトリメチロールプロパンテトラキス（３−（１−アジリジル）プロピオン酸）エステル、ソルビトールペンタキス（３−（１−アジリジル）プロピオン酸）エステル、及びジペンタエリスリトールペンタキス（３−（１−アジリジル）プロピオン酸）エステル、ジペンタエリスリトールヘキサキス（３−（１−アジリジル）プロピオン酸）エステル及びソルビトールヘキサキス（３−（１−アジリジル）プロピオン酸）エステルであり、さらに入手しやすさからトリメチロールプロパントリス（３−（２−メチル−１−アジリジル）プロピオン酸）エステル、トリメチロールプロパントリス（３−（１−アジリジル）プロピオン酸）エステル、ペンタエリスリトールトリス（３−（２−メチル−１−アジリジル）プロピオン酸）エステル、ペンタエリスリトールトリス（３−（１−アジリジル）プロピオン酸）エステル、ジペンタエリスルトールトリス（３−（１−アジリジル）プロピオン酸）エステル及びソルビトールトリス（３−（１−アジリジル）プロピオン酸）エステルがより好ましい。
【００５７】
アゼチジンとは、窒素を有する４員環化合物である。単官能アゼチジン化合物の具体例としては、アゼチジン、Ｎ−メチルアゼチジン、Ｎ−エチルアゼチジン、Ｎ−ｔｅｒｔブチルアゼチジン、３，３−ジメチルアゼチジン及び３−ヒドロキシアゼチジン等が挙げられる。
【００５８】
その他アゼチジン化合物としては、アジリジン化合物と同様、アゼチジンと（メタ）アクリレート化合物とをマイケル付加反応により二重結合部分にアゼチジニル基を結合させた化合物も本発明の感光性組成物に好適に用いられる。好ましい具体例も、アジリジン化合物と同様のものが挙げられる。
【００５９】
上記アジリジン及びアゼチジンと（メタ）アクリレート化合物とをマイケル付加反応により二重結合部分にアジリジニル基及びアゼチジニル基を結合させた化合物の合成法としては、例えば特公表２０１３−５１５８１９号公報、ＷＯ２０１５１７００８１号公報に開示されている。
【００６０】
本発明の感光性組成物に用いられるオキサゾリン化合物としては、オキサゾリン、２−メチルオキサゾリン、２−エチルオキサゾリン、２−ｔｅｒｔ−ブチルオキサゾリン、４，４−ジメチルオキサゾリン、４，４−ジメチル−２−エチルオキサゾリン、２，２’−ビス（２−オキサゾリン）、１，３−ビス（２−オキサゾリニル）ベンゼン及び１，４−ビス（２−オキサゾリニル）ベンゼン等が挙げられる。
オキサジン化合物としては、５，６−ジヒドロ−４Ｈ−３，１−オキサジン、２−メチル−５，６−ジヒドロ−４Ｈ−３，１−オキサジン、２−フェニル−５，６−ジヒドロ−４Ｈ−３，１−オキサジン、２−メチル−４Ｈ−３，１−ベンゾオキサジン、２−フェニル−４Ｈ−３，１−ベンゾオキサジン及び６，６’−メチレンビス［（Ｎ−フェニル）ベンゾオキサジン］、６，６’−ビス［（Ｎ−フェニル）ベンゾオキサジン］スルホン等が挙げられる。
【００６１】
本発明の感光性組成物には、硬化性を損なわない範囲で、（Ｃ）以外のその他公知のカチオン重合性化合物を使用してもよい。
例えば、少なくとも１個の芳香環を有する１価又は多価のフェノール（フェノール、ビスフェノールＡ、フェノールノボラック及びこれらのアルキレンオキシド付加体した化合物）のグリシジルエーテル等芳香族エポキシド；
少なくとも１個のシクロヘキセンやシクロペンテン環を有する化合物を酸化剤でエポキシ化することによって得られる化合物（３’，４’−エポキシシクロヘキシルメチル−３，４−エポキシシクロヘキサンカルボキシレート等）等の脂環式エポキシド；
脂肪族多価アルコール又はこのアルキレンオキシド付加体のポリグリシジルエーテル（１，４−ブタンジオールジグリシジルエーテル、１，６−ヘキサンジオールジグリシジルエーテル等）、脂肪族多塩基酸のポリグリシジルエステル（ジグリシジルテトラヒドロフタレート等）、長鎖不飽和化合物のエポキシ化物（エポキシ化大豆油及びエポキシ化ポリブタジエン等）等の脂肪族エポキシドエポキシド；
３−エチル−３−ヒドロキシメチルオキセタン、２−エチルヘキシル（３−エチル−３−オキセタニルメチル）エーテル、２−ヒドロキシエチル（３−エチル−３−オキセタニルメチル）エーテル、２−ヒドロキシプロピル（３−エチル−３−オキセタニルメチル）エーテル、１，４−ビス［（３−エチル−３−オキセタニルメトキシ）メチル］ベンゼン、オキセタニルシルセスキオキセタン及びフェノールノボラックオキセタン等オキセタン化合物；
メチルビニルエーテル、エチルビニルエーテル、ブチルビニルエーテル及びシクロヘキシルビニルエーテル等脂肪族モノビニルエーテル；
２−フェノキシエチルビニルエーテル、フェニルビニルエーテル及びｐ−メトキシフェニルビニルエーテル等芳香族モノビニルエーテル；
ブタンジオール−１，４−ジビニルエーテル及びトリエチレングリコールジビニルエーテル等多官能ビニルエーテル；
１−フェニル−４−エチル−２，６，７−トリオキサビシクロ［２．２．２］オクタン及び１−エチル−４−ヒドロキシメチル−２，６，７−トリオキサビシクロ−［２．２．２］オクタン等ビシクロオルトエステル；
１，５，７，１１−テトラオキサスピロ［５．５］ウンデカン及び３，９−ジベンジル−１，５，７，１１−テトラオキサスピロ［５．５］ウンデカン等スピロオルトカーボネート；
１，４，６−トリオキサスピロ［４．４］ノナン、２−メチル−１，４，６−トリオキサスピロ［４．４］ノナン及び１，４，６−トリオキサスピロ［４．５］デカン等スピロオルトエステル
等が挙げられる。
【００６２】
本発明の感光性組成物において、一般式（１）で表されるオニウム塩（Ａ）の含有量は、オニウム塩（Ａ）及び窒素原子を有するカチオン重合性化合物（Ｃ）の合計重量に基づいて、０．１重量％〜３０重量％、好ましくは重量０．５％〜２０重量％、さらに好ましくは１重量％〜１０重量％である。なお、一般式（１）で表されるオニウム塩（Ａ）は、２種以上を併用してもよい。
【００６３】
本発明の感光性組成物において、増感剤（Ｂ）の含有量は、増感剤（Ｂ）、オニウム塩（Ａ）及び窒素原子を有するカチオン重合性化合物（Ｃ）の合計重量に基づいて、通常０．００５〜２０重量％、好ましくは０．０１〜１０重量％である。
これら増感剤（Ｂ）は、単独で使用してもよく、２種以上を併用してもよい。
【００６４】
本発明の感光性組成物において、窒素原子を有するカチオン重合性化合物（Ｃ）の含有量は、オニウム塩（Ａ）及び窒素原子を有するカチオン重合性化合物（Ｃ）の合計重量に基づいて、７０重量％〜９９．９重量％、好ましくは８０重量％〜９９．５重量％、さらに好ましくは９０重量％〜９９重量％である。なお、窒素原子を有するカチオン重合性化合物（Ｃ）は、２種以上を併用してもよい。
【００６５】
本発明の感光性組成物には、感光性組成物の硬化物の外観や物性を制御するために一般的に使用される他の添加剤（Ｊ）を含むことができる。その他の添加剤（Ｊ）としては、着色剤（Ｊａ）、金属酸化物粒子（Ｊｂ）及び金属粒子（Ｊｃ）等が含まれる。
【００６６】
本発明における着色剤（Ｊａ）としては、従来、塗料及びインキ等に使用されている無機顔料及び有機顔料等の顔料並びに染料が使用できる。
【００６７】
無機顔料としては、黄鉛、亜鉛黄、紺青、硫酸バリウム、カドミウムレッド、酸化チタン、亜鉛華、ベンガラ、アルミナ、炭酸カルシウム、群青、カーボンブラック、グラファイト及びチタンブラック等が挙げられる。
【００６８】
有機顔料としては、β−ナフトール系、β−オキシナフトエ酸系アニリド系、アセト酢酸アニリド系、ピラゾロン系等の溶性アゾ顔料；β−ナフトール系、β−オキシナフトエ酸系、β−オキシナフトエ酸系アニリド系、アセト酢酸アニリド系モノアゾ、アセト酢酸アニリド系ジスアゾ、ピラゾロン系等の不溶性アゾ顔料；銅フタロシニンブルー、ハロゲン化銅フタロシアニンブルー、スルホン化銅フタロシアニンブルー、金属フリーフタロシアニン等のフタロシアニン系顔料、イソシンドリノン系、キナクリドン系、ジオキサンジン系、ペリノン系及びペリレン系等の多環式又は複素環式化合物が挙げられる。
【００６９】
染料の具体例として、イエロー染料としては、カップリング成分としてフェノール類、ナフトール類、アニリン類、ピラゾロン類、ピリドン類若しくは開鎖型活性メチレン化合物類を有するアリール又はヘテリルアゾ染料；カップリング成分として開鎖型活性メチレン化合物を有するアゾメチン染料、ベンジリデン染料及びモノメチンオキソノール染料等のメチン染料；ナフトキノン染料及びアントラキノン染料等のキノン系染料等；キノフタロン染料、ニトロ、ニトロソ染料、アクリジン染料並びにアクリジノン染料等が挙げられる。
【００７０】
マゼンタ染料としては、カップリング成分としてフェノール類、ナフトール類、アニリン類、ピラゾロン類、ピリドン類、ピラゾロトリアゾール類、閉環型活性メチレン化合物類若しくはヘテロ環（ピロール、イミダゾール、チオフェン及びチアゾール誘導体等）を有するアリール又はヘテリルアゾ染料；カップリング成分としてピラゾロン類又はピラゾロトリアゾール類を有するアゾメチン染料、アリーリデン染料、スチリル染料、メロシアニン染料及びオキソノール染料等のメチン染料；ジフェニルメタン染料、トリフェニルメタン染料及びキサンテン染料等のカルボニウム染料；ナフトキノン、アントラキノン及びアントラピリドン等のキノン系染料並びにジオキサジン染料等の縮合多環系染料等を挙げられる。
【００７１】
シアン染料としては、インドアニリン染料及びインドフェノール染料等のアゾメチン染料；シアニン染料、オキソノール染料及びメロシアニン染料等のポリメチン染料；ジフェニルメタン染料、トリフェニルメタン染料及びキサンテン染料等のカルボニウム染料；フタロシアニン染料；アントラキノン染料；カップリング成分としてフェノール類、ナフトール類、アニリン類、ピロロピリミジノン若しくはピロロトリアジノン誘導体を有するアリール又はヘテリルアゾ染料（Ｃ．Ｉ．ダイレクトブルー１４等）並びにインジゴ・チオインジゴ染料を挙げられる。
【００７２】
着色剤（Ｊａ）の粒子径は、塗膜の鮮映性の観点から、平均粒子径として０．０１μｍ〜２．０μｍが好ましく、０．０１μｍ〜１．０μｍが更に好ましい。
【００７３】
着色剤（Ｊａ）の添加量は特に限定されないが、感光性組成物の合計重量に基づいて１〜６０重量％であることが好ましい。
【００７４】
顔料を用いる場合は、その分散性及び感光性組成物の保存安定性を向上させるために顔料分散剤を添加することが好ましい。
顔料分散剤としてはビックケミー社製顔料分散剤（Ａｎｔｉ−Ｔｅｒｒａ−Ｕ、Ｄｉｓｐｅｒｂｙｋ−１０１，１０３、１０６、１１０、１６１、１６２、１６４、１６６、１６７、１６８，１７０、１７４、１８２、１８４又は２０２０等）、味の素ファインテクノ社製顔料分散剤（アジスパーＰＢ７１１、ＰＢ８２１、ＰＢ８１４、ＰＮ４１１及びＰＡ１１１等）、ルーブリゾール社製顔料分散剤（ソルスパーズ５０００、１２０００、３２０００、３３０００及び３９０００等）が挙げられる。これらの顔料分散剤は単独で用いても２種以上を併用してもよい。顔料分散剤の添加量は特に限定されるものではないが、感光性組成物中に０．１〜１０重量％の範囲で用いることが好ましい。
【００７５】
本発明の感光性組成物は、金属酸化物粒子（Ｊｂ）又は金属粒子（Ｊｃ）を含有することにより、例えばセラミック電子部品のグリーンシート形成及び電極層形成に使用することができる。
【００７６】
金属酸化物粒子（Ｊｂ）は、誘電体層を形成する際に使用される。（Ｊｂ）としては、酸化チタン、酸化アルミニウム、チタン酸バリウム、ジルコン酸カルシウム、酸化ニオブ及びチタン酸ジルコン酸鉛等が挙げられ、好ましいのはチタン酸バリウムである。また、酸化アルミニウムや酸化ケイ素、酸化チタン等は基材の保護のためのコーティング層形成の際に使用される。
【００７７】
（Ｊｂ）の粒子径は、誘電率の観点から、平均粒子径として０．０１μｍ〜２．０μｍであることが好ましく、更に好ましくは０．０１μｍ〜１．０μｍである。
【００７８】
金属粉末（Ｊｃ）は導電体層を形成する際に使用される貴金属及び卑金属であり、具体的には、パラジウム、ニッケル、銅、銀及び金等が挙げられ、好ましいのはパラジウム、ニッケル及び銅である。
（Ｊｃ）の平均粒子径は、０．０１μｍ〜１０μｍであることが好ましい。
【００７９】
本発明の感光性組成物は、必要により溶剤及び密着性付与剤（シランカップリング剤等）等を含有することができる。
溶剤としては、グリコールエーテル類（エチレングリコールモノアルキルエーテル及びプロピレングリコールモノアルキルエーテル等）、ケトン類（アセトン、メチルエチルケトン、メチルイソブチルケトン及びシクロヘキサノン等）、エステル類（エチルアセテート、ブチルアセテート、エチレングリコールアルキルエーテルアセテート及びプロピレングリコールアルキルエーテルアセテート等）、芳香族炭化水素類（トルエン、キシレン、メシチレン及びリモネン等）、アルコール類（メタノール、エタノール、ノルマルプロパノール、イソプロパノール、ブタノール、ゲラニオール、リナロール及びシトロネロール等）及びエーテル類（テトラヒドロフラン及び１，８−シネオール等）が挙げられる。これらは、単独で使用しても２種以上を併用しても良い。
感光性組成物における溶剤の含有量は、感光性樹脂組成物の合計重量に基づいて０〜９９重量％であることが好ましく、更に好ましくは３〜９５重量％、特に好ましくは５〜９０重量％である。
【００８０】
密着性付与剤としては、γ−アミノプロピルトリメトキシシラン、γ−アミノプロピルトリエトキシシラン、ビニルトリエトキシシラン、γ−グリシドキシプロピルトリエトキシシラン、γ−メタクリロキシプロピルトリメトキシシラン、尿素プロピルトリエトキシシラン、トリス（アセチルアセトネート）アルミニウム及びアセチルアセテートアルミニウムジイソプロピレート等が挙げられる。密着性付与剤を用いる場合の含有量は、感光性組成物の合計重量にもとづいて０〜２０重量％が好ましく、更に好ましくは１〜１５重量％、特に好ましくは５〜１０重量％である。
【００８１】
本発明の感光性組成物は、更に、使用目的に合わせて、無機微粒子、分散剤、消泡剤、レベリング剤、チクソトロピー性付与剤、スリップ剤、難燃剤、帯電防止剤、酸化防止剤及び紫外線吸収剤等を含有することができる。
【００８２】
本発明の感光性組成物は、一般式（１）で表されるオニウム塩（Ａ）、窒素原子を有するカチオン重合性化合物（Ｃ）、増感剤（Ｂ）、必要により用いる着色剤（Ｊａ）、必要により用いる金属酸化物粒子（Ｊｂ）、必要により用いる金属粒子（Ｊｃ）、必要により用いる溶剤及び必要により用いる密着性付与剤を公知の撹拌混合装置（撹拌機の付属した混合容器及びペイントシェーカー等）を用いて均一混合する方法及び公知の混練機（ボールミル及び３本ロールミル等）を用いて混練する方法等で得られる。均一混合温度及び混練温度は通常１０℃〜４０℃、好ましくは２０℃〜３０℃である。
【００８３】
本発明の感光性組成物は、アルゴンイオンレーザー、ヘリウムカドミウムレーザー、ヘリウムネオンレーザー、クリプトンイオンレーザー、各種半導体レーザー、キセノンランプあるいはＬＥＤ光源を使用した、可視領域〜赤外領域にエネルギー線を照射できる光源が使用できる。また、用途によっては、一般的に使用されている高圧水銀灯の他、超高圧水銀灯、メタルハライドランプ及びハイパワーメタルハライドランプ等においても、４００ｎｍ以上にもエネルギー線が発生しているので、使用できる。
【００８４】
本発明の感光性組成物は、光を照射することによって強酸を発生させ、硬化反応を促進させて、硬化物を得ることができる。したがって、このような硬化物の製造方法としては、光源となる光の波長に応じた増感剤（Ｂ）を選択し、該感光性組成物に含有させたものを用いて光を照射するか、用いた増感剤（Ｂ）が有する吸収波長に該当する光源を用いて光を照射する工程を含むことが好ましい。なお、硬化反応の際には必要に応じて加熱してもよい。加熱温度は、通常、３０℃〜２００℃であり、好ましくは３５℃〜１５０℃、更に好ましくは４０℃〜１２０℃である。
【００８５】
本発明の感光性組成物の基材への塗布方法としては、用途に応じてスピンコート、ロールコート及びスプレーコート等の公知のコーティング法並びに平版印刷、カルトン印刷、金属印刷、オフセット印刷、スクリーン印刷及びグラビア印刷といった公知の印刷法を適用できる。また、微細液滴を連続して吐出するインクジェット方式の塗布にも適用できる。
【実施例】
【００８６】
以下、実施例により本発明を更に説明するが、本発明はこれに限定されることは意図するものではない。なお、以下特記しない限り、％は重量％を意味する。【００８７】
製造例１  トリス（ノナフルオロブチル）トリフルオロリン酸カリウム（ＡＮ−１）の合成
特許文献（米国特許６２６４８１８号公報）に従いトリブチルホスフィンの電解フッ素化によりトリス（ノナフルオロブチル）ジフルオロホスホラン（ガスクロマトグラフィー純度９０％、収率６０％）を合成した。
ついで１Ｌの反応容器に、フッ化カリウム１８．０ｇとジメトキシエタン６００ｍｌを加え攪拌懸濁させ、液温を２０〜３０℃に保ちながら、得られたトリス（ノナフルオロブチル）ジフルオロホスホラン２０２．６ｇを滴下した。室温で２４時間攪拌した後、反応液をろ過し、ろ液からジメトキシエタンを減圧下で留去して、白色粉体１３６．０ｇを得た。１９Ｆ及び３１Ｐ−ＮＭＲにより、このものはトリス（ノナフルオロブチル）トリフルオロリン酸カリウム（ＡＮ−１）であることを確認した。【００８８】
製造例２  トリス（ヘプタフルオロプロピル）トリフルオロリン酸カリウム（ＡＮ−２）の合成
特許文献（米国特許６２６４８１８号公報）に従いトリプロピルホスフィンの電解フッ素化によりトリス（ヘプタフルオロプロピル）ジフルオロホスホラン（ガスクロマトグラフィー純度８９％、収率５２％）を合成した。
製造例１において、トリス（ノナフルオロブチル）ジフルオロホスホラン２０２．６ｇをトリス（ヘプタフルオロプロピル）ジフルオロホスホラン１６１．０ｇとする以外は製造例１と同様の操作を行い、トリス（ヘプタフルオロプロピル）トリフルオロリン酸カリウム（ＡＮ−２）を得た。【００８９】
製造例３  トリス（ペンタフルオロエチル）トリフルオロリン酸カリウム（ＡＮ−３）の合成
特許文献（米国特許６２６４８１８号公報）に従いトリエチルホスフィンの電解フッ素化によりトリス（ペンタフルオロエチル）ジフルオロホスホラン（ガスクロマトグラフィー純度９７％、収率７２％）を合成した。
製造例１において、トリス（ノナフルオロブチル）ジフルオロホスホラン２０２．６ｇをトリス（ヘプタフルオロプロピル）ジフルオロホスホラン１１９．０ｇとする以外は製造例１と同様の操作を行い、トリス（ペンタフルオロエチル）トリフルオロリン酸カリウム（ＡＮ−３）を得た。【００９０】
製造例４  トリス（ノナフルオロイソブチル）トリフルオロリン酸カリウム（ＡＮ−４）の合成
特許文献（米国特許６２６４８１８号公報）に従いトリイソブチルホスフィンの電解フッ素化によりトリス（ノナフルオロイソブチル）ジフルオロホスホラン（ガスクロマトグラフィー純度８９％、収率４７％）を合成した。
製造例１において、トリス（ノナフルオロブチル）ジフルオロホスホラン２０２．６ｇをトリス（ノナフルオロイソブチル）ジフルオロホスホラン２０２．６ｇとする以外は製造例１と同様の操作を行い、トリス（ノナフルオロイソブチル）トリフルオロリン酸カリウム（ＡＮ−４）を得た。【００９１】
製造例５  トリス（ヘプタフルオロイソプロピル）トリフルオロリン酸カリウム（ＡＮ−５）の合成
特許文献（米国特許６２６４８１８号公報）に従いトリイソプロピルホスフィンの電解フッ素化によりトリス（ヘプタフルオロイソプロピル）ジフルオロホスホラン（ガスクロマトグラフィー純度８９％、収率４３％）を合成した。
製造例１において、トリス（ノナフルオロブチル）ジフルオロホスホラン２０２．６ｇをトリス（ヘプタフルオロイソプロピル）ジフルオロホスホラン１６１．０ｇとする以外は製造例１と同様の操作を行い、トリス（ヘプタフルオロイソプロピル）トリフルオロリン酸カリウム（ＡＮ−５）を得た。【００９２】
製造例６  ビス（ヘプタフルオロプロピル）テトラフルオロリン酸ナトリウム（ＡＮ−６）の合成
特許文献（米国特許６２６４８１８号公報）に従いジプロピルクロロホスフィンの電解フッ素化によりビス（ヘプタフルオロプロピル）テトラフルオロホスホラン（ガスクロマトグラフィー純度９０％、収率５３％）を合成した。
ついで１Ｌの反応容器に、フッ化ナトリウム１６．１ｇとジメトキシエタン６００ｍｌを加え攪拌懸濁させ、液温を２０〜３０℃に保ちながら、得られたビス（ヘプタフルオロプロピル）テトラフルオロホスホラン１１９．０ｇを滴下した。室温で２４時間攪拌した後、反応液をろ過し、ろ液からジメトキシエタンを減圧下で留去して、白色粉体１１５．５ｇを得た。１９Ｆ及び３１Ｐ−ＮＭＲにより、このものはビス（ヘプタフルオロプロピル）テトラフルオロリン酸ナトリウム（ＡＮ−６）であることを確認した。【００９３】
製造例７  ビス（ペンタフルオロエチル）テトラフルオロリン酸ナトリウム（ＡＮ−７）の合成
特許文献（米国特許６２６４８１８号公報）に従いジエチルクロロホスフィンの電解フッ素化によりビス（ペンタフルオロエチル）トリフルオロホスホラン（ガスクロマトグラフィー純度９６％、収率６８％）を合成した。
製造例６において、ビス（ヘプタフルオロプロピル）テトラフルオロホスホラン１１９．０ｇをビス（ペンタフルオロエチル）トリフルオロホスホラン９１．０ｇとする以外は製造例６と同様の操作を行い、ビス（ペンタフルオロエチル）テトラフルオロリン酸ナトリウム（ＡＮ−７）を得た。【００９４】
製造例８  ビス（ノナフルオロブチル）テトラフルオロリン酸ナトリウム（ＡＮ−８）の合成
特許文献（米国特許６２６４８１８号公報）に従いジブチルクロロホスフィンの電解フッ素化によりビス（ノナフルオロブチル）トリフルオロホスホラン（ガスクロマトグラフィー純度７７％、収率６７％）を合成した。
製造例６において、ビス（ヘプタフルオロプロピル）テトラフルオロホスホラン１１９．０ｇをビス（ノナフルオロブチル）トリフルオロホスホラン１４６．８ｇとする以外は製造例６と同様の操作を行い、ビス（ノナフルオロブチル）テトラフルオロリン酸ナトリウム（ＡＮ−８）を得た。【００９５】
製造例９  （ノナフルオロブチル）ペンタフルオロリン酸リチウム（ＡＮ−９）の合成
特許文献（米国特許６２６４８１８号公報）に従いブチルジクロロホスフィンの電解フッ素化により（ノナフルオロブチル）テトラフルオロホスホラン（ガスクロマトグラフィー純度９０％、収率５３％）を合成した。
ついで１Ｌの反応容器に、フッ化リチウム８．１ｇとジメトキシエタン６００ｍｌを加え攪拌懸濁させ、液温を２０〜３０℃に保ちながら、得られた（ノナフルオロブチル）テトラフルオロホスホラン９１．０ｇを滴下した。室温で２４時間攪拌した後、反応液をろ過し、ろ液からジメトキシエタンを減圧下で留去して、白色粉体８７．０ｇを得た。１９Ｆ及び３１Ｐ−ＮＭＲにより、このものは（ノナフルオロブチル）ペンタフルオロリン酸リチウム（ＡＮ−９）であることを確認した。【００９６】
製造例１０  （ペンタフルオロエチル）ペンタフルオロリン酸リチウム（ＡＮ−１０）の合成
特許文献（米国特許６２６４８１８号公報）に従いジクロロエチルホスフィンの電解フッ素化により（ペンタフルオロエチル）テトラフルオロホスホラン（ガスクロマトグラフィー純度９０％、収率５３％）を合成した。
ついで１Ｌの反応容器に、フッ化リチウム８．１ｇとジメトキシエタン６００ｍｌを加え攪拌懸濁させ、液温を２０〜３０℃に保ちながら、得られた（ノナフルオロブチル）テトラフルオロホスホラン６３．０ｇを滴下した。室温で２４時間攪拌した後、反応液をろ過し、ろ液からジメトキシエタンを減圧下で留去して、白色粉体５７．０ｇを得た。１９Ｆ及び３１Ｐ−ＮＭＲにより、このものは（ペンタフルオロエチル）ペンタフルオロリン酸リチウム（ＡＮ−１０）であることを確認した。【００９７】
製造例１１  オニウム塩（Ａ１−１）：ジフェニルヨードニウムトリス（ノナフルオロブチル）トリフルオロホスフェートの合成
反応容器にジフェニルヨードニウムトリフルオロメタンスルホナート（東京化成製）４．３ｇとジクロロメタン３０ｇを加えた。攪拌しながら製造例１で合成したカリウム塩（ＡＮ−１）８．０ｇ、さらに水５０ｍＬを加えて室温下１８時間攪拌した。静置後水層を分液により除去し、さらに有機層を水５０ｍＬで５回洗浄した。有機溶媒を減圧下で留去することにより白色固体９．７ｇを得た。１Ｈ、１９Ｆ及び３１Ｐ−ＮＭＲにより、このものはオニウム塩（Ａ１−１）であることを確認した。【００９８】
製造例１２  オニウム塩（Ａ１−２）：ジ（ｔｅｒｔ−ブチルフェニル）ヨードニウムトリス（ノナフルオロブチル）トリフルオロホスフェートの合成
製造例１１において、ジフェニルヨードニウムトリフルオロメタンスルホナート４．３ｇに代えてジ（ｔｅｒｔ−ブチルフェニル）ヨードニウムヘキサフルオロホスフェート（東京化成製）５．４ｇとする以外は製造例１１に記載の方法に従い、目的物１０．９ｇを得た。１Ｈ、１９Ｆ及び３１Ｐ−ＮＭＲよりこの白色固体がオニウム塩（Ａ１−２）であることを確認した。【００９９】
製造例１３  オニウム塩（Ａ１−３）：（４−イソプロピルフェニル）トリルヨードニウムトリス（ノナフルオロブチル）トリフルオロホスフェートの合成
反応容器に４−メチルヨードベンゼン２０ｇを加え、さらに酢酸５０ｍＬ、硫酸１０ｍＬを加えて溶解させ、氷水浴にて冷却しながら１５℃以下で過硫酸カリウム１０ｇを少しずつ加えた。２０℃で４時間反応させ、そこへクメン２４．４ｇを２０℃を超えないように滴下した。その後室温で２０時間反応させた。反応液を、カリウム塩（ＡＮ−１）８０ｇを水５００ｍＬで溶解したものへ投入し、さらに３時間攪拌した。そこへジクロロメタン５００ｍＬを加えた。静置後水層を分液により除去し、有機層を水１００ｍＬにて５回洗浄を行った。ジクロロメタンを濃縮し、シクロヘキサンで再結晶を行い、白色固体９５ｇを得た。１Ｈ、１９Ｆ及び３１Ｐ−ＮＭＲにより、オニウム塩（Ａ１−３）であることを確認した。【０１００】
製造例１４  オニウム塩（Ａ１−４）：（４−イソプロピルフェニル）トリルヨードニウムトリス（ペンタフルオロエチル）トリフルオロホスフェートの合成
製造例１３において、カリウム塩（ＡＮ−１）８０ｇに代えてカリウム塩（ＡＮ−３）４５ｇとする以外は製造例１３に記載の方法に従い、目的物を得た。１Ｈ、１９Ｆ及び３１Ｐ−ＮＭＲによりオニウム塩（Ａ１−４）であることを確認した。【０１０１】
製造例１５  オニウム塩（Ａ１−５）：（４−イソプロピルフェニル）トリルヨードニウムトリス（ヘプタフルオロイソプロピル）トリフルオロホスフェートの合成
製造例１３において、カリウム塩（ＡＮ−１）８０ｇに代えてカリウム塩（ＡＮ−５）６０ｇとする以外は製造例１３に記載の方法に従い、目的物を得た。１Ｈ、１９Ｆ及び３１Ｐ−ＮＭＲにより、オニウム塩（Ａ１−５）であることを確認した。【０１０２】
製造例１６  オニウム塩（Ａ１−６）：ジ（ｔｅｒｔ−ブチルフェニル）ヨードニウムビス（ペンタフルオロエチル）テトラフルオロホスフェートの合成
製造例１２において、カリウム塩（ＡＮ−１）８．０ｇに代えてナトリウム塩（ＡＮ−７）３．６ｇとする以外は製造例１２に記載の方法に従い、目的物を得た。１Ｈ、１９Ｆ及び３１Ｐ−ＮＭＲにより、オニウム塩（Ａ１−６）であることを確認した。【０１０３】
製造例１７  オニウム塩（Ａ１−７）：ジ（ｔｅｒｔ−ブチルフェニル）ヨードニウムビス（ヘプタフルオロプロピル）テトラフルオロホスフェートの合成
製造例１２において、カリウム塩（ＡＮ−１）８．０ｇに代えてナトリウム塩（ＡＮ−６）４．５ｇとする以外は製造例１２に記載の方法に従い、目的物を得た。１Ｈ、１９Ｆ及び３１Ｐ−ＮＭＲにより、オニウム塩（Ａ１−７）であることを確認した。【０１０４】
製造例１８  オニウム塩（Ａ１−８）：（４−オクチルオキシフェニル）フェニルヨードニウムトリス（ノナフルオロイソブチル）トリフルオロホスフェートの合成
特許文献（特開平０６−１８４１７０公報）に記載の方法に従い、目的物を得た。１Ｈ、１９Ｆ及び３１Ｐ−ＮＭＲにより、オニウム塩（Ａ１−８）であることを確認した。【０１０５】
製造例１９  オニウム塩（Ａ１−９）：ジ（ｔｅｒｔ−ブチルフェニル）ヨードニウム（ノナフルオロブチル）ペンタフルオロホスフェートの合成
製造例１２において、カリウム塩（ＡＮ−１）８．０ｇに代えてリチウム塩（ＡＮ−９）４．０ｇとする以外は製造例１２に記載の方法に従い、目的物を得た。１Ｈ、１９Ｆ及び３１Ｐ−ＮＭＲにより、オニウム塩（Ａ１−９）であることを確認した。【０１０６】
製造例２０  オニウム塩（Ａ１−１０）：ジ（ｔｅｒｔ−ブチルフェニル）ヨードニウム（ペンタフルオロエチル）ペンタフルオロホスフェートの合成
製造例１２において、カリウム塩（ＡＮ−１）８．０ｇに代えてリチウム塩（ＡＮ−１０）２．６ｇとする以外は製造例１２に記載の方法に従い、目的物を得た。１Ｈ、１９Ｆ及び３１Ｐ−ＮＭＲにより、オニウム塩（Ａ１−１０）であることを確認した。【０１０７】
製造例２１  オニウム塩（Ａ２−１）：トリフェニルスルホニウムトリス（ノナフルオロブチル）トリフルオロホスフェートの合成
反応容器にトリフェニルスルホニウムブロミド（東京化成製）３．４ｇとジクロロメタン５０ｍＬを加えた。攪拌しながら製造例１で合成したカリウム塩（ＡＮ−１）８．０ｇ、さらに水５０ｍＬを加えて室温下８時間攪拌した。静置後水層を分液により除去し、さらに有機層を水５０ｍＬで５回洗浄した。有機溶媒を減圧下で留去することにより白色固体９．２ｇを得た。１Ｈ、１９Ｆ及び３１Ｐ−ＮＭＲにより、このものはオニウム塩（Ａ２−１）であることを確認した。【０１０８】
製造例２２  オニウム塩（Ａ２−２）：トリス（４−フルオロフェニル）スルホニウムトリス（ヘプタフルオロプロピル）トリフルオロホスフェートの合成
反応容器にビス（４−フルオロフェニル）スルホキシド２３．８ｇを加え、さらにＴＨＦ２００ｍＬを加えた。氷浴下０℃に冷却し、そこへトリメチルシリルクロリド５０ｇを滴下した。２時間攪拌し、１０℃以下を保ちながら４−フルオロブロモベンゼンより常法にて調製される１．０ｍｏｌ／ＬのＴＨＦ溶液２５０ｍＬを滴下した。滴下終了後室温で８時間反応させた。反応液を水１Ｌに投入し、トルエン５００ｍＬにて２回洗浄した。水層へカリウム塩（ＡＮ−２）６５ｇを加え、さらに４時間攪拌した。ジクロロメタン７００ｍＬを加え分液にて水層を除去し、水５００ｍＬで５回洗浄を行った。ジクロロメタン層を濃縮し、シクロヘキサンにて結晶化を行い、８８ｇの白色固体を得た。１Ｈ、１９Ｆ及び３１Ｐ−ＮＭＲにより、この白色固体がオニウム塩（Ａ２−２）であることを確認した。【０１０９】
製造例２３  オニウム塩（Ａ２−３）：（４−フェニルチオ）フェニルジフェニルスルホニウムトリス（ペンタフルオロエチル）トリフルオロホスフェートの合成
特許文献（ＷＯ２００５−１１６０３８）の方法に従い、目的物を得た。１Ｈ、１９Ｆ及び３１Ｐ−ＮＭＲにより、オニウム塩（Ａ２−３）であることを確認した。【０１１０】
製造例２４  オニウム塩（Ａ２−４）：チオジ−ｐ−フェニレンビス（ジフェニルスルホニウム）ビス［トリス（ヘプタフルオロイソプロピル）トリフルオロホスフェート］の合成
特許文献（特開２０１３−２２７３６８）の方法に従い、目的物を得た。１Ｈ、１９Ｆ及び３１Ｐ−ＮＭＲにより、オニウム塩（Ａ２−４）であることを確認した。【０１１１】
製造例２５  オニウム塩（Ａ２−５）：（４−フェニルチオ）フェニルジフェニルスルホニウムトリス（ノナフルオロイソブチル）トリフルオロホスフェートの合成
特許文献（ＷＯ２００５−１１６０３８公報）の方法に従い、目的物を得た。１Ｈ、１９Ｆ及び３１Ｐ−ＮＭＲにより、オニウム塩（Ａ２−５）であることを確認した。【０１１２】
製造例２６  オニウム塩（Ａ２−６）：トリス（４−ｔｅｒｔ−ブチルフェニル）スルホニウムビス（ペンタフルオロエチル）テトラフルオロホスフェートの合成
反応容器にトリス（４−ｔｅｒｔ−ブチルフェニル）スルホニウムトリフラートアルドリッチ製）５．８ｇとジクロロメタン５０ｍＬを加えた。攪拌しながら製造例７で合成したナトリウム塩（ＡＮ−７）３．９ｇ、さらに水５０ｍＬを加えて室温下８時間攪拌した。静置後水層を分液により除去し、さらに有機層を水５０ｍＬで５回洗浄した。有機溶媒を減圧下で留去することにより白色固体６．２ｇを得た。１Ｈ、１９Ｆ及び３１Ｐ−ＮＭＲにより、このものはオニウム塩（Ａ２−６）であることを確認した。【０１１３】
製造例２７  オニウム塩（Ａ２−７）：トリス（４−ｔｅｒｔ−ブチルフェニル）スルホニウムビス（ノナフルオロブチル）テトラフルオロホスフェートの合成
製造例２６において、ナトリウム塩（ＡＮ−７）３．９ｇに代えてナトリウム塩（ＡＮ−８）６．０ｇとする以外は製造例２６と記載の方法に従い、目的物を得た。１Ｈ、１９Ｆ及び３１Ｐ−ＮＭＲにより、オニウム塩（Ａ２−７）であることを確認した。【０１１４】
製造例２８  オニウム塩（Ａ２−８）：トリス（４−フルオロフェニル）スルホニウム（ノナフルオロブチル）ペンタフルオロホスフェートの合成
製造例２２において、カリウム塩（ＡＮ−２）６５ｇに代えてリチウム塩（ＡＮ−９）３５ｇとする以外は製造例２２と記載の方法に従い、目的物を得た。１Ｈ、１９Ｆ及び３１Ｐ−ＮＭＲにより、オニウム塩（Ａ２−８）であることを確認した。【０１１５】
製造例２９  オニウム塩（Ａ２−９）：トリス（４−フルオロフェニル）スルホニウム（ペンタフルオロエチル）ペンタフルオロホスフェートの合成
製造例２２において、カリウム塩（ＡＮ−２）６５ｇに代えてリチウム塩（ＡＮ−１０）２５ｇとする以外は製造例２２と記載の方法に従い、目的物を得た。１Ｈ、１９Ｆ及び３１Ｐ−ＮＭＲにより、オニウム塩（Ａ２−９）であることを確認した。【０１１６】
＜実施例１〜３４及び比較例１〜１７＞
［感光性組成物の調製］
カチオン重合性化合物（Ｃ）及び（Ｃ’）１００ｇ、オニウム塩（Ａ）３ｇ、増感剤（Ｂ）０．３ｇを均一混合し、本発明の感光性組成物（Ｑ−１）〜（Ｑ−３４）及び比較感光性樹脂組成物（Ｑ’−１）〜（Ｑ’−１７）を調製した。使用した原材料の種類は表１に示した。この感光性組成物をガラス基板（７６ｍｍ×５２ｍｍ）に、アプリケーター（４０μｍ）を用いて塗布し、光源として照射装置ＬＩＧＨＴＮＩＮＧＣＵＲＥスポット光源ＬＣ８（浜松ホトニクス社製）を用いて露光を行い、以下の評価方法にて硬化性を確認した。その結果を表１に示す。
[使用した原材料]
Ａ１−１〜Ａ２−９（上記に記載オニウム塩）              
Ａ’−１：トリス（４−メチルフェニル）スルホニウムヘキサフルオロホスファート
Ａ’−２：下記化学式で表されるスルホニウム塩混合物（モル比１：１）
Ａ’−３：ジ（ｔｅｒｔ−ブチルフェニル）ヨードニウムヘキサフルオロホスフェート
Ｂ−１：Ｂ−２０１（ポリメチン色素の具体例として上記記載）
Ｂ−２：Ｂ−２０４（ポリメチン色素の具体例として上記記載）
Ｂ−３：３，３'−カルボニルビス（７−ジエチルアミノクマリン）
Ｃ−１：トリメチロールプロパントリス［３−（１−アジリジニル）プロピオネート］
Ｃ−２：トリメチロールプロパントリス［３−（２−メチル−１−アジリジニル）プロピオネート］
Ｃ−３：ペンタエリスリトールトリス［３−（１−アジリジニル）プロピオネート］
Ｃ’−１：３'，４'−エポキシシクロヘキシルメチル−３，４−エポキシシクロヘキサンカルボキシレート
[硬化性]
硬化性−１：赤外透過フィルター（ＨＯＹＡ製）Ｒ７２（７００ｎｍ以下カット）を通して露光し、硬化性を確認した。
硬化性評価：
◎  表面にタックがなく爪で引っかいても傷がつかない。
○  表面にタックはないが、爪で傷がつく。
△  表面にタックが残る。
×  液状のまま硬化しない。【０１１７】
【化７】
2017208837.tif 000009
【０１１８】
【表１】
2017208837.tif 000010
【０１１９】
＜実施例３５〜３９及び比較例１８〜２０＞
［感光性組成物の調製］
カチオン重合性化合物（Ｃ−１）１００ｇ、オニウム塩（Ａ）３ｇ、増感剤（Ｂ−３）０．３ｇを均一混合し、本発明の感光性組成物（Ｑ−３５）〜（Ｑ−３９）及び比較感光性樹脂組成物（Ｑ’−１８）〜（Ｑ’−２０）を調製した。使用した原材料の種類は表１に示した。この感光性組成物をガラス基板（７６ｍｍ×５２ｍｍ）に、アプリケーター（４０μｍ）を用いて塗布し、光源として照射装置ＬＩＧＨＴＮＩＮＧＣＵＲＥスポット光源ＬＣ８（浜松ホトニクス社製）を用いて露光を行い、以下の評価方法にて硬化性を確認した。その結果を表２に示す。使用した原材料は上記記載のとおりである。
[硬化性]
硬化性−２：シャープカットフィルター（ＨＯＹＡ製）Ｙ４４（４３０ｎｍ以下カット）を通して露光し、硬化性を確認した。
硬化性評価：
◎  表面にタックがなく爪で引っかいても傷がつかない。
○  表面にタックはないが、爪で傷がつく。
△  表面にタックが残る。
×  液状のまま硬化しない。【０１２０】
【表２】
2017208837.tif 000011
【０１２１】
表１と表２より、本発明の感光性組成物は比較の感光性組成物と比べて高感度であることが分かる。特に赤外領域で露光を行う場合には、カチオン重合性化合物の選択が重要であることが分かる。【０１２２】
＜実施例４０〜４４及び比較例２１〜２３：顔料を含む感光性組成物の例＞
［感光性組成物の調製］
顔料として酸化チタン（石原産業社製「タイペークＲ−９３０」）３０部、顔料分散剤（ルーブリゾール社製「ソルスパーズ３２０００」）３部、及びカチオン重合性化合物（Ｃ−２）６０部、増感剤（Ｂ−２）０．５部及び表２に示すオニウム塩（Ａ）又は比較用オニウム塩（Ａ’）５部を、ボールミルを用いてそれぞれ２５℃で３時間混練し、本発明の感光性組成物（Ｑ−４０）〜（Ｑ−４４）及び比較感光性樹脂組成物（Ｑ’−２１）〜（Ｑ’−２３）を製造し、以下の方法で塗膜硬化性（硬化性−３）の評価を行い、結果を表３に記載した。
[硬化性]
硬化性−３：これら感光性組成物を、表面処理を施した厚さ１００μｍのＰＥＴ（ポリエチレンテレフタレート）フィルム［東洋紡（株）製コスモシャインＡ４３００］に、アプリケーターを用いて膜厚２０μｍとなるように塗布した。光源として照射装置ＬＩＧＨＴＮＩＮＧＣＵＲＥスポット光源ＬＣ８（浜松ホトニクス社製）を用いて露光を行い、以下の評価方法にて硬化性を確認した。
硬化性評価：
◎  表面にタックがなく爪で引っかいても傷がつかない。
○  表面にタックはないが、爪で傷がつく。
△  表面にタックが残る。
×  液状のまま硬化しない。【０１２３】
【表３】
2017208837.tif 000012
【０１２４】
＜実施例４５〜４９及び比較例２４〜２６：染料を含む感光性組成物の例＞
［感光性組成物の調製］
染料としてダイレクトブルー１４（東京化成製）、顔料分散剤（ルーブリゾール社製「ソルスパーズ３２０００」）３部、及びカチオン重合性化合物（Ｃ−３）６０部、増感剤（Ｂ−２）０．５部及び表２に示すオニウム塩（Ａ）又は比較用オニウム塩（Ａ’）５部を、ボールミルを用いてそれぞれ２５℃で３時間混練し、本発明の感光性組成物（Ｑ−４５）〜（Ｑ−４９）及び比較感光性樹脂組成物（Ｑ’−２４）〜（Ｑ’−２６）を製造し、以下の方法で塗膜硬化性（硬化性−４）の評価を行い、結果を表４に記載した。
[硬化性]
硬化性−４： これら感光性組成物を、表面処理を施した厚さ１００μｍのＰＥＴ（ポリエチレンテレフタレート）フィルム［東洋紡（株）製コスモシャインＡ４３００］に、アプリケーターを用いて膜厚２０μｍとなるように塗布した。光源として照射装置ＬＩＧＨＴＮＩＮＧＣＵＲＥスポット光源ＬＣ８（浜松ホトニクス社製）を用いて露光を行い、以下の評価方法にて硬化性を確認した。
硬化性評価：
◎  表面にタックがなく爪で引っかいても傷がつかない。
○  表面にタックはないが、爪で傷がつく。
△  表面にタックが残る。
×  液状のまま硬化しない。【０１２５】
【表４】
2017208837.tif 000013
【０１２６】
表３と表４の結果から、本発明の感光性組成物は照射した光を減衰又は遮蔽する着色剤等の物質が高濃度で存在していても効率よく硬化が可能であり、比較の感光性組成物と比べて高感度であることが分かる。
【産業上の利用可能性】
【０１２７】
本発明の感光性組成物は、光（特に可視領域〜赤外領域）を利用して、塗料、コーティング剤、各種被覆材料（ハードコート、耐汚染被覆材、防曇被覆材、耐触被覆材、光ファイバー等）、粘着テープの背面処理剤、粘着ラベル用剥離シート（剥離紙、剥離プラスチックフィルム、剥離金属箔等）の剥離コーティング材、印刷板、歯科用材料（歯科用配合物、歯科用コンポジット）インキ、インクジェットインキ、ポジ型レジスト（回路基板、ＣＳＰ、ＭＥＭＳ素子等の電子部品製造の接続端子や配線パターン形成等）、レジストフィルム、液状レジスト、ネガ型レジスト（半導体素子及びＦＰＤ用透明電極（ＩＴＯ，ＩＺＯ、ＧＺＯ）等の表面保護膜、層間絶縁膜、平坦化膜等の永久膜材料等）、ＭＥＭＳ用レジスト、ポジ型感光性材料、ネガ型感光性材料、各種接着剤（各種電子部品用仮固定剤、ＨＤＤ用接着剤、ピックアップレンズ用接着剤、ＦＰＤ用機能性フィルム（偏向板、反射防止膜等）用接着剤、回路形成用及び半導体封止用絶縁フィルム、異方導電性接着剤（ＡＣＡ）、フィルム（ＡＣＦ）、ペースト（ＡＣＰ）等）、ホログラフ用樹脂、ＦＰＤ材料（カラーフィルター、ブラックマトリックス、隔壁材料、ホトスペーサー、リブ、液晶用配向膜、ＦＰＤ用シール剤等）、光学部材、成形材料（建築材料用、光学部品、レンズ）、注型材料、パテ、ガラス繊維含浸剤、目止め材、シーリング材、フリップチップ、ＣＯＦ等のチップ封止材、ＣＳＰあるいはＢＧＡ等のパッケージ用封止材、光半導体（ＬＥＤ）封止材、光導波路材料、ナノインプリント材料、光造用、及びマイクロ光造形用材料等に好適に用いられる。
【国際調査報告】
2017208837.tif 000016
2017208837.tif 000017
2017208837.tif 000018
2017208837.tif 000019